(57)【要約】【課題】物品の表面に様々な意匠性を付与するとともに、塗膜表面が溶剤と接触してもその痕（溶剤痕）が目立たない水性表面処理剤及びそれを用いた物品を提供する。特に、前記物品の中でも、プラスチック成形品を提供する。【解決手段】カルボキシル基及び／又は水酸基を有する水性ポリウレタン（Ａ）、溶融範囲が１４０〜１８０℃であるポリオレフィンワックス（Ｂ）及び架橋剤（Ｃ）を含有することを特徴とする水性表面処理剤を用いる。さらに好ましくは、前記水性ポリウレタン（Ａ）として、ポリカーボネート系ポリウレタンを用い、前記ポリオレフィンワックス（Ｂ）として、ポリプロピレンワックスを用い、前記架橋剤（Ｃ）として、カルボジイミドを用いる。【選択図】なし【特許請求の範囲】
【請求項１】
カルボキシル基及び／又は水酸基を有する水性ポリウレタン（Ａ）、溶融範囲が１４０〜１８０℃であるポリオレフィンワックス（Ｂ）及び架橋剤（Ｃ）を含有することを特徴とする水性表面処理剤。
【請求項２】
前記水性ポリウレタン（Ａ）が、ポリカーボネート系水性ポリウレタンである請求項１記載の水性表面処理剤。
【請求項３】
前記ポリオレフィンワックス（Ｂ）が、ポリプロピレンワックスである請求項１又は２記載の水性表面処理剤。
【請求項４】
前記架橋剤（Ｃ）が、カルボジイミドである請求項１〜３のいずれか１項記載の水性表面処理剤。
【請求項５】
さらに、マット剤（Ｄ）を含有する請求項１〜４のいずれか１項記載の水性表面処理剤。
【請求項６】
請求項１〜５のいずれか１項記載の水性表面処理剤の塗膜を有することを特徴とする物品。
【発明の詳細な説明】
【技術分野】
【０００１】
本発明は、各種物品の表面に様々な意匠性を付与することのできる水性表面処理剤及びそれを用いた成形品に関する。
【背景技術】
【０００２】
各種物品は、意匠性の向上、高級感の付与を目的として、その表面に塗料が塗装されることが多い。例えば、家電製品の筐体、パソコン、携帯電話、スマートフォン等の電子機器の筐体、自動車内外装材などのプラスチック成形品の表面を艶消し処理して、高級感のある意匠性を付与するために、表面処理剤が用いられている。この表面処理剤として、従来は溶剤系のものが多かったが、揮発性有機化合物（以下、「ＶＯＣ」と略記する。）を発生して環境負荷が大きいことから、ＶＯＣの排出量の削減が求められ、表面処理剤の水性化が進められている（例えば、特許文献１及び２を参照。）。
【０００３】
しかしながら、水性表面処理剤は、溶剤系表面処理剤と比較して、耐薬品性、特に耐溶剤性に劣り、水性表面処理剤の塗膜表面を、アルコール等の溶剤を含む洗浄剤で拭き取る等を行うとその拭き取った痕が目立つという問題があった。
【０００４】
そこで、塗膜表面が溶剤と接触してもその痕が目立たない水性表面処理剤が求められていた。
【先行技術文献】
【特許文献】
【０００５】
【特許文献１】特開２００３−３４２５４９号公報
【特許文献２】特開２００６−１７６６１５号公報
【発明の概要】
【発明が解決しようとする課題】
【０００６】
本発明が解決しようとする課題は、各種物品の表面に様々な意匠性を付与するとともに、塗膜表面が溶剤と接触してもその痕（以下、「溶剤痕」と略記する。）が目立たない水性表面処理剤及びそれを用いた物品を提供することである。
【課題を解決するための手段】
【０００７】
本発明者等は、上記課題を解決すべく鋭意研究を重ねた結果、カルボキシル基及び／又は水酸基を有する水性ポリウレタン、特定の溶融範囲を有するポリオレフィンワックス及び架橋剤を含有する水性表面処理剤は、物品の表面に様々な意匠性を付与できるとともに、塗膜表面が溶剤と接触しても溶剤痕が目立たないことを見出し、本発明を完成させた。
【０００８】
すなわち、本発明は、カルボキシル基及び／又は水酸基を有する水性ポリウレタン（Ａ）、溶融範囲が１４０〜１８０℃であるポリオレフィンワックス（Ｂ）及び架橋剤（Ｃ）を含有することを特徴とする水性表面処理剤及びそれを用いた物品に関する。
【発明の効果】
【０００９】
本発明の水性表面処理剤は、物品の表面に様々な意匠性を付与できるとともに、塗膜表面が溶剤と接触しても溶剤痕が目立たないため、各種物品の表面処理剤として用いることができる。特に、プラスチック成形品に好適に用いることができ、プラスチック成形品の中でも熱可塑性オレフィン（Ｔｈｅｒｍｏ  Ｐｌａｓｔｉｃ  Ｏｌｅｆｉｎ；以下、「ＴＰＯ」と略記する。）の成形品であるＴＰＯレザーやＴＰＯシートにより好適に用いることができる。
【発明を実施するための形態】
【００１０】
本発明の水性表面処理剤は、カルボキシル基及び／又は水酸基を有する水性ポリウレタン（Ａ）、ポリプロピレンワックス（Ｂ）及び架橋剤（Ｃ）を含有するものである。
【００１１】
前記水性ポリウレタン（Ａ）は、カルボキシル基及び／又は水酸基を有するポリウレタンで、水性媒体中に分散可能なものである。この水性ポリウレタン（Ａ）のうち、水酸基を有するポリウレタンの製造方法としては、例えば、過剰量のポリオール及び／又はグリコールとポリイソシアネートとを反応させて末端に水酸基を有するポリウレタンを得る方法、イソシアネート基末端のウレタンプレポリマーに２−アミノエタノール、２−アミノエチルエタノールアミン、ジエタノールアミン等のアミノアルコール、アミノフェノール等を反応させて水酸基を有するポリウレタンを得る方法等が挙げられる。一方、カルボキシル基を有するポリウレタンの製造方法としては、例えば、カルボキシル基を有する化合物を原料としてウレタン化反応の際に使用する方法が挙げられる。
【００１２】
前記水性ポリウレタン（Ａ）の原料として用いるポリオールとしては、例えば、ポリエステルポリオール、ポリエーテルポリオール、ポリカーボネートポリオール、ポリアセタールポリオール、ポリアクリレートポリオール、ポリエステルアミドポリオール、ポリチオエーテルポリオール、ポリブタジエン系等のポリオレフィンポリオールなどが挙げられる。これらの中でも、耐久性が優れていることから、ポリカーボネートポリオールが好ましい。また、カルボキシル基を有するポリウレタンの原料として用いるカルボキシル基を有する化合物としては、例えば、２，２’−ジメチロールプロピオン酸、２，２’−ジメチロールブタン酸、２，２’−ジメチロール酪酸、２，２’−ジメチロール吉草酸等が挙げられる。これらの中でも、２，２’−ジメチロールプロピオン酸が好ましい。
【００１３】
上記の製造方法により得られる前記水性ポリウレタン（Ａ）の中でも、ポリカーボネートポリオールを原料として用いたポリカーボネート系水性ポリウレタンは、塗膜強度が高いことから好ましい。また、前記水性ポリウレタン（Ａ）は、単独で用いることも２種以上併用することもできる。
【００１４】
前記ポリオレフィンワックス（Ｂ）は、その溶融範囲が１４０〜１８０℃であるものであるが、１４５〜１７５℃であるものがより好ましく、１５０〜１７０℃であるものがさらに好ましい。このようなポリオレフィンワックス（Ｂ）としては、ポリエチレンワックス、ポリプロピレンワックス等が挙げられる。これらのポリオレフィンワックス（Ｂ）は、単独で用いることも２種以上併用することもできる。なお、本発明において、ポリオレフィンワックス（Ｂ）として、２種以上のものを併用した場合、その溶融範囲は、混合物での溶融範囲とする。また、溶融範囲は、ＪＩＳ試験方法Ｋ００６４−１９９２に準拠して測定したものである。
【００１５】
上記のポリオレフィンワックス（Ｂ）の中でも、ポリプロピレンワックスを主成分としたものが、溶剤痕を低減できることから好ましい。また、前記ポリオレフィンワックス（Ｂ）の使用量としては、溶剤痕の低減効果と塗膜強度を高めることができるから、前記水性ポリウレタン（Ａ）の樹脂分１００質量部に対して、０．１〜２０質量部の範囲が好ましく、３〜１５質量部の範囲がより好ましい。
【００１６】
前記架橋剤（Ｃ）としては、オキサゾリン、カルボジイミド、ポリイソシアネート、ブロックイソシアネート、エポキシ、ポリシロキサン、アジリジン、アルキル化メラミン等の尿素樹脂系架橋剤、ヒドラジド系架橋剤などが挙げられる。これらの中でも、架橋性能と安全性の面から、カルボジイミドが好ましい。また、これらの架橋剤（Ｃ）は、単独で用いることも２種以上併用することもできる。前記架橋剤（Ｃ）の使用量としては、塗膜強度の観点から、前記水性ポリウレタン（Ａ）の樹脂分１００質量部に対して、０．５〜３０質量部の範囲が好ましく、２〜２５質量部の範囲がより好ましい。
【００１７】
本発明の水性表面処理剤のうち、上記の成分（Ａ）〜（Ｃ）を含有するものを物品に塗工すると、いわゆるクリア塗料となり、物品の表面に光沢性を付与することができる。また、物品の表面に高級感を付与するためマット調の意匠を付与したい場合には、上記の成分（Ａ）〜（Ｃ）に加えて、マット剤（Ｄ）を本発明の水性表面処理剤に配合することが好ましい。
【００１８】
前記マット剤（Ｄ）としては、例えば、シリカ粒子、有機ビーズ、炭酸カルシウム、炭酸マグネシウム、炭酸バリウム、タルク、水酸化アルミニウム、硫酸カルシウム、カオリン、雲母、アスベスト、マイカ、ケイ酸カルシウム、アルミナシリケイト等が挙げられる。
【００１９】
前記シリカ粒子としては、乾式シリカ、湿式シリカ等が挙げられる。これらの中でも、散乱効果が高く光沢値の調整範囲が広くなること、溶剤痕の低減効果が高くなることから、乾式シリカが好ましい。また、組成物中に分散しやすくなることから、有機化合物で表面修飾した乾式シリカがより好ましい。これらシリカ粒子の平均粒子径としては、２〜１４μｍの範囲が好ましく、３〜１２μｍの範囲がより好ましい。
【００２０】
前記シリカ粒子の使用量としては、所望のマット調の意匠が得られる光沢値が達成できることから、前記水性ポリウレタン（Ａ）の樹脂分１００質量部に対して、０．１〜４０質量部の範囲が好ましく、１０〜３０質量部の範囲がより好ましい。
【００２１】
前記有機ビーズとしては、例えば、アクリルビーズ、ウレタンビーズ、シリコンビーズ、オレフィンビーズ等が挙げられる。
【００２２】
前記マット剤（Ｄ）は、単独で用いることも２種以上併用することもできる。
【００２３】
本発明の水性表面処理剤には、上記の成分（Ａ）〜（Ｄ）以外に、各種界面活性剤、消泡剤、レベリング剤、粘弾性調整剤、消泡剤、湿潤剤、分散剤、防腐剤、膜形成剤、可塑剤、浸透剤、香料、殺菌剤、殺ダニ剤、防かび剤、紫外線吸収剤、酸化防止剤、帯電防止剤、難燃剤、染料、顔料（例えば、チタン白、ベンガラ、フタロシアニン、カーボンブラック、パーマネントイエロー等）等の添加剤を配合しても構わない。
【００２４】
本発明の物品は、本発明の水性表面処理剤の塗膜を有するものである。また、物品としては、例えば、家電製品（冷蔵庫、洗濯機、エアコン、テレビ等）の筐体、電子機器（パソコン、携帯電話、スマートフォン等）の筐体、楽器（ピアノ、エレクトーン、電子楽器等）の材料；自動車又は鉄道車両の内装材（インスツルメントパネル、ドアトリム、ヘッドライニング、トノーカバー等）、建材又は家具材（壁紙、合板用化粧シート、鋼板用化粧シート、椅子貼り用レザー等）、包装材料（ラッピングフィルム等）などのプラスチック成形品；木質材料（合板、集成材、単層積層材等）；セラミック材料（内装タイル、煉瓦等）；が挙げられる。スポーツ（スキー、アーチェリー、ゴルフ、テニス等）用具材料；履物材料（靴の甲材、底、芯材、ヒール、トップリフト、中敷等）；金属材料（鉄、銅、亜鉛、アルミニウム等）などが挙げられる。これらの物品の中でも、本発明の水性表面処理剤は、プラスチック成形品に好適に用いることができ、そのプラスチック成形品の中でも、ＴＰＯレザー、ＴＰＯシートに用いることが好ましい。
【実施例】
【００２５】
以下、実施例により本発明を具体的に説明する。
【００２６】
（実施例１）
水性ポリウレタン（ＤＩＣ株式会社製「ハイドラン  ＷＬＳ−２１０」、ポリカーボネート系水性ポリウレタン、不揮発分３５質量％）４７．１質量部（水性ポリウレタンとして１６．５質量部）、ポリプロピレンワックス（Ｍｉｃｒｏ  Ｐｏｗｄｅｒｓ社製「ＭＩＣＲＯＭＡＴＴＥ  １２１３ＵＶＷ」；溶融範囲１５０〜１５６℃）１．１質量部、架橋剤（日清紡ケミカル株式会社製「カルボジライト  Ｅ−０４」、カルボジイミド系架橋剤）３．５質量部、ノニオン系界面活性剤（第一工業製薬株式会社製「ノイゲン  ＥＡ−１５７」）０．１質量部、フッ素系界面活性剤（ＤＩＣ株式会社製「メガファック  Ｆ−４４４」）０．１質量部、粘弾性調整剤（サンノプコ株式会社製「ＳＮシックナー  ６１２ＮＣ」）０．９質量部及びイオン交換水４４．２質量部を均一に混合して、水性表面処理剤（１）を得た。
【００２７】
［評価用塗膜の作製］
上記で得られた水性表面処理剤（１）をバーコーターＮｏ．１４を用いてＴＰＯシート（厚さ０．４ｍｍ）上に塗工し、１２０℃で１分間乾燥して評価用の塗膜を得た。
【００２８】
［耐溶剤性の評価］
上記で得られた評価用塗膜の表面にエタノールを０．０５ｍｌ滴下し、そのまま３時間放置した後、エタノールの滴下痕の直径を測定した。得られた測定値から、下記の基準にしたがって耐溶剤性を評価した。
○：滴下痕の直径が２５ｍｍ未満である。
×：滴下痕の直径が２５ｍｍ以上である。
【００２９】
（実施例２〜１１）
下記表１の配合組成にしたがって、実施例１と同様に操作して水性表面処理剤（２）〜（１１）を得た。また、実施例１と同様に、得られた水性表面処理剤について、耐溶剤性の評価を行った。
【００３０】
（比較例１〜９）
下記表２の配合組成にしたがって、実施例１と同様に操作して水性表面処理剤（Ｒ１）〜（Ｒ９）を得た。また、実施例１と同様に、得られた水性表面処理剤について、耐溶剤性の評価を行った。
【００３１】
上記の実施例１〜１１の水性表面処理剤（１）〜（１１）の配合組成及び耐溶剤性の評価結果を表１に、比較例１〜９の水性表面処理剤（Ｒ１）〜（Ｒ９）の配合組成及び耐溶剤性の評価結果を表２に示す。
【００３２】
【表１】
2014070128.tif 000002
【００３３】
【表２】
2014070128.tif 000003
【００３４】
上記表１及び２に記載した各配合成分の詳細は下記の通りである。
「ハイドラン  ＷＬＳ−２１０」：ＤＩＣ株式会社製のポリカーボネート系水性ポリウレタン（不揮発分３５質量％）
「ＡＣＥＭＡＴＴ  ＴＳ−１００」：エボニックデグサ社製の乾式法で製造されたシリカ粒子
「ＡＣＥＭＡＴＴ  ３３００」：エボニックデグサ社製の乾式法で製造し、表面を有機処理されたシリカ粒子
「ＮＩＰＧＥＬ  ＡＺ−２００」：東ソー・シリカ株式会社製の湿式法で製造されたシリカ粒子
「ＡＣＥＭＡＴＴ  ＥＸＰ−３６００」：エボニックデグサ社製の湿式法で製造し、表面を有機処理されたシリカ粒子
「アートパール  Ｇ−８００」：根上工業株式会社製の架橋ポリマー微粒子
「タフチック  ＡＳＦ−７」：東洋紡績株式会社製のポリアクリロニトリルを主成分とする艶消し剤
「ＭＩＣＲＯＭＡＴＴＥ  １２１３ＵＶＷ」：Ｍｉｃｒｏ  Ｐｏｗｄｅｒｓ社製のポリプロピレンワックス（溶融範囲１５０〜１５６℃）
「ＭＩＣＲＯＰＲＯ  ４４０Ｗ」：Ｍｉｃｒｏ  Ｐｏｗｄｅｒｓ社製のポリプロピレンワックス（溶融範囲１５０〜１５６℃）
「ＭＰＰ−６２０ＸＦ」：Ｍｉｃｒｏ  Ｐｏｗｄｅｒｓ社製のポリエチレンワックス（溶融範囲１１４〜１１６℃）
「ＣＥＲＡＦＬＯＵＲ  ９９８」：ビックケミー・ジャパン株式会社製のＰＴＰＦ（ポリテトラフルオロエチレン）変性ポリエチレンワックス（溶融範囲１１３〜１１６℃）
「カルボジライト  Ｅ−０４」：日清紡ケミカル株式会社製のカルボジイミド系架橋剤
「ノイゲン  ＥＡ−１５７」：第一工業製薬株式会社製のノニオン系界面活性剤
「メガファック  Ｆ−４４４」：ＤＩＣ株式会社製のフッ素系界面活性剤
「ＳＮシックナー  ６１２ＮＣ」：サンノプコ株式会社製の粘弾性調整剤
【００３５】
表１に示した結果から、本発明の水性表面処理剤である実施例１〜１１の水性表面処理剤（１）〜（１１）は、エタノールの滴下痕の直径が９〜１６ｍｍとあまり大きくなく、小さい滴下痕しか残らないことから、高い耐溶剤性を有することが分かった。
【００３６】
一方、比較例１は、本発明で用いる溶融範囲が１４０〜１８０℃であるポリオレフィンワックス（Ｂ）を用いず、マット剤も用いなかった例である。この比較例１〜４のものは、エタノールの滴下痕の直径が３４ｍｍと比較的大きく、耐溶剤性が十分でないことが分かった。
【００３７】
一方、比較例２〜５は、本発明で用いる溶融範囲が１４０〜１８０℃であるポリオレフィンワックス（Ｂ）を用いず、マット剤としてシリカ粒子を用いた例である。この比較例２〜５のものは、エタノールの滴下痕の直径が４０〜４８ｍｍと大きく、耐溶剤性が十分でないことが分かった。
【００３８】
比較例６及び７は、本発明で用いる溶融範囲が１４０〜１８０℃であるポリオレフィンワックス（Ｂ）を用いず、マット剤として有機ビーズを用いた例である。この比較例６及び７のものは、エタノールの滴下痕の直径が４６〜５７ｍｍと大きく、耐溶剤性が十分でないことが分かった。
【００３９】
比較例８は、本発明で用いる溶融範囲が１４０〜１８０℃であるポリオレフィンワックス（Ｂ）の代わりに、溶融範囲が１１４〜１１６℃であるポリエチレンワックスを用いた例である。この比較例８のものは、エタノールの滴下痕の直径が４６ｍｍと大きく、耐溶剤性が十分でないことが分かった。
【００４０】
比較例９は、本発明で用いる溶融範囲が１４０〜１８０℃であるポリオレフィンワックス（Ｂ）の代わりに、溶融範囲が１１３〜１１６℃であるＰＴＦＥ変性ポリエチレンワックスを用いた例である。この比較例９のものは、エタノールの滴下痕の直径が４５ｍｍと大きく、耐溶剤性が十分でないことが分かった。